(57)【要約】【課題】潤滑油組成物の低温粘度を上昇させにくい省燃費性に優れた粘度指数向上剤組成物及び潤滑油組成物を提供する。【解決手段】下記一般式（１）で表される単量体（ａ）を必須構成単量体とする（共）重合体（Ａ）を含有してなる粘度指数向上剤であって、（Ａ）の溶解性パラメーターが７．３〜９．８（ｃａｌ／ｃｍ３）１／２である粘度指数向上剤、並びに前記粘度指数向上剤及び基油を含有してなる潤滑油組成物。  【化１】2014114329.tif 000007  ［Ｒ１は水素原子又はメチル基；Ｒ２はエチレン基；Ｒ３はプロピレン基；Ｒ４はブチレン基；ｐ＝０〜３０の数、ｑ＝２１〜１００の数、ｒ＝０〜３０の数、ｐ＋ｑ＋ｒ＝２１〜１００の数；−［（Ｒ２Ｏ）ｐ／（Ｒ３Ｏ）ｑ／（Ｒ４Ｏ）ｒ］−で表される基は、（Ｒ２Ｏ）、（Ｒ３Ｏ）、（Ｒ４Ｏ）がランダム結合でもブロック結合でもよい；Ｒ５は炭素数１２〜３６のアルキル基である。］【選択図】なし【特許請求の範囲】
【請求項１】
下記一般式（１）で表される単量体（ａ）を必須構成単量体とする（共）重合体（Ａ）を含有してなる粘度指数向上剤であって、（Ａ）の溶解性パラメーターが７．３〜９．８（ｃａｌ／ｃｍ３）１／２である粘度指数向上剤。
【化１】
2014114329.tif 000006
［Ｒ１は水素原子又はメチル基；Ｒ２はエチレン基；Ｒ３はプロピレン基；Ｒ４はブチレン基；ｐ＝０〜３０の数、ｑ＝２１〜１００の数、ｒ＝０〜３０の数、ｐ＋ｑ＋ｒ＝２１〜１００の数；−［（Ｒ２Ｏ）ｐ／（Ｒ３Ｏ）ｑ／（Ｒ４Ｏ）ｒ］−で表される基は、（Ｒ２Ｏ）、（Ｒ３Ｏ）、（Ｒ４Ｏ）がランダム結合でもブロック結合でもよい；Ｒ５は炭素数１２〜３６のアルキル基である。］
【請求項２】
（ａ）の溶解性パラメーターが８．５〜９．５（ｃａｌ／ｃｍ３）１／２である請求項１に記載の粘度指数向上剤。
【請求項３】
一般式（１）のＲ５が炭素数１２〜３６の直鎖アルキル基である請求項１又は２に記載の粘度指数向上剤。
【請求項４】
（Ａ）の結晶化温度が−２０℃以下である請求項１〜３のいずれかに記載の粘度指数向上剤。
【請求項５】
（Ａ）が、（Ａ）の構成単量体として更に炭素数１〜４の直鎖アルキル基を有する（メ
タ）アクリル酸アルキルエステル（ｂ）、炭素数８〜３６の直鎖アルキル基を有する（メタ）アクリル酸アルキルエステル（ｃ）、及び／又は炭素数８〜２８の分岐アルキル基を有する（メタ）アクリル酸アルキルエステル（ｄ）を含有してなる共重合体である請求項１〜４のいずれかに記載の粘度指数向上剤。
【請求項６】
（Ａ）が、（Ａ）の構成単量体として更に窒素原子含有ビニル単量体（ｅ）、水酸基含有ビニル単量体（ｆ）及び／又はリン酸基含有ビニル単量体（ｇ）を構成単量体してなる共重合体である請求項１〜５のいずれかに記載の粘度指数向上剤。
【請求項７】
（Ａ）が、構成単量体として（Ａ）の重量に基づいて（ａ）を１０〜７０重量％、（ｂ）を０〜４５重量％、（ｃ）を０〜５０重量％及び（ｄ）を０〜４０重量％含有する共重合体である請求項１〜６のいずれかに記載の粘度指数向上剤。
【請求項８】
（Ａ）の重量平均分子量が５，０００〜１，０００，０００である請求項１〜７のいず
れかに記載の粘度指数向上剤。
【請求項９】
請求項１〜８のいずれかに記載の粘度指数向上剤及び基油を含有してなる潤滑油組成
物。
【請求項１０】
更に分散剤、清浄剤、酸化防止剤、油性向上剤、摩擦摩耗調整剤及び極圧剤からなる群
から選ばれる少なくとも１種の添加剤を含有してなる請求項９に記載の潤滑油組成物。
【請求項１１】
基油の１００℃の動粘度が１〜１５ｍｍ２／ｓであり、かつ基油の粘度指数が９０以上
である請求項９又は１０に記載の潤滑油組成物。
【発明の詳細な説明】
【技術分野】
【０００１】
本発明は、粘度指数向上剤及び粘度指数向上剤を含有してなる潤滑油組成物に関する。
【背景技術】
【０００２】
自動車等に使用される潤滑油や作動油等は、高温になるほど粘度が低下するが、実用上は低温から高温までの広範囲にわたり、粘度ができるだけ変化しないことが望ましい。そこで潤滑油に粘度指数向上剤を添加して粘度の温度依存性を改善する方法が広く行われている。そのような粘度指数向上剤としては、メタクリル酸エステル共重合体（特許文献１〜３）及びオレフィン共重合体（特許文献４）等が知られている。
しかしながら、上記の粘度指数向上剤は、省燃費性が未だ十分ではなく、また、潤滑油組成物に添加した場合に潤滑油組成物の低温での粘度が上昇するという問題があった。
【先行技術文献】
【特許文献】
【０００３】
【特許文献−１】特許第２７３２１８７号公報
【特許文献−２】特開平８−５３６８３号公報
【特許文献−３】特開２００４−３０７５５１号公報
【特許文献−４】特開２００５−２００４５４号公報
【発明の概要】
【発明が解決しようとする課題】
【０００４】
本発明の目的は、潤滑油組成物の低温粘度を上昇させにくい省燃費性に優れた粘度指数向上剤組成物及び潤滑油組成物を提供することである。
【課題を解決するための手段】
【０００５】
本発明者等は、鋭意検討した結果、本発明に至った。すなわち本発明は、下記一般式（１）で表される単量体（ａ）を必須構成単量体とする（共）重合体（Ａ）を含有してなる粘度指数向上剤であって、（Ａ）の溶解性パラメーターが７．３〜９．８（ｃａｌ／ｃｍ３）１／２である粘度指数向上剤、並びに前記粘度指数向上剤及び基油を含有してなる潤滑油組成物である。
【化１】
2014114329.tif 000002
［Ｒ１は水素原子又はメチル基；Ｒ２はエチレン基；Ｒ３はプロピレン基；Ｒ４はブチレン基；ｐ＝０〜３０の数、ｑ＝２１〜１００の数、ｒ＝０〜３０の数、ｐ＋ｑ＋ｒ＝２１〜１００の数；−［（Ｒ２Ｏ）ｐ／（Ｒ３Ｏ）ｑ／（Ｒ４Ｏ）ｒ］−で表される基は、（Ｒ２Ｏ）、（Ｒ３Ｏ）、（Ｒ４Ｏ）がランダム結合でもブロック結合でもよい；Ｒ５は炭素数１２〜３６のアルキル基である。］
【発明の効果】
【０００６】
本発明の粘度指数向上剤を含有してなる潤滑油組成物は、粘度指数向上効果が高く、省燃費性に優れ、潤滑油組成物の低温粘度を上昇させにくいという効果を奏する。
【発明を実施するための形態】
【０００７】
本発明における（共）重合体（Ａ）は、一般式（１）で表される単量体（ａ）を必須構成単量体とする。なお、「（共）重合」は、単独重合又は共重合を意味する。
【０００８】
一般式（１）におけるＲ１は、水素原子又はメチル基である。これらのうち、粘度指数向上効果の観点から好ましいのは、メチル基である。
【０００９】
一般式（１）におけるＲ２はエチレン基、Ｒ３はプロピレン基、Ｒ４はブチレン基である。プロピレン基としては、１，２−又は１，３−プロピレン基が挙げられる。
ブチレン基としては１，２−、１，３−又は１，４−ブチレン基等が挙げられる。
【００１０】
一般式（１）におけるｐは０〜３０の数であり、基油への溶解性及び潤滑油組成物の低温粘度の観点から、好ましくは０〜２０、更に好ましくは０〜１０の数である。
一般式（１）におけるｑは２１〜１００の数であり、基油への溶解性及び製造し易さの観点から、好ましくは２５〜８０、更に好ましくは３０〜６０の数である。
一般式（１）におけるｒは０〜３０の数であり、基油への溶解性及び製造し易さの観点から、好ましくは１〜２０、更に好ましくは３〜１５の数である。
一般式（１）におけるｐ、ｑ、ｒは、ｐ＋ｑ＋ｒ＝２１〜１００を満たす数であり、製造し易さの観点から、好ましくはｐ＋ｑ＋ｒ＝２６〜８１、更に好ましくはｐ＋ｑ＋ｒ＝３３〜６３を満たす数である。
【００１１】
一般式（１）における−［（Ｒ２Ｏ）ｐ／（Ｒ３Ｏ）ｑ／（Ｒ４Ｏ）ｒ］−で表される基は、（Ｒ２Ｏ）、（Ｒ３Ｏ）、（Ｒ４Ｏ）がランダム結合でもブロック結合でもよく、潤滑油組成物の低温粘度の観点から好ましいのはランダム結合である。
【００１２】
一般式（１）におけるＲ５は炭素数１２〜３６のアルキル基である。
炭素数１２〜３６のアルキル基としては、ｎ−ドデシル基、２−エチル−ｎ−ドデシル基、ｎ−テトラデシル基、２−メチル−ｎ−テトラデシル基、ｎ−ヘキサデシル基、イソヘキサデシル基、２−オクチルノニル基、２−エチルペンタデシル基、２−（３−メチルヘキシル）−７−メチル−ノニル基、ｎ−オクタデシル基、イソオクタデシル基、１−ヘキシルトリデシル基、１−オクチルペンタデシル基、２−デシルトリデシル基、２−デシルテトラデシル基、２−（１，４，４−トリメチルブチル）−５，７，７−トリメチル−ヘプチル基、２−ドデシルペンタデシル基、ｎ−エイコシル基、１−オクタデシルイコシル基、ｎ−ドコシル基、２−ヘキサデシルドコシル基、２−（１，４，４−トリメチルブチル）−５，７，７−トリメチル−トリコンチル基、ｎ−トリアコンチル基、イソトリアコンチル基、ｎ−ヘントリアコンチル基、ｎ−ドトリアコンチル基、ｎ−トリトリアコンチル基、ｎ−ヘキサトリアコンチル基、及びオレフィン［例えばプロピレンオリゴマー（４〜１２量体）、エチレン／プロピレンオリゴマー（５〜１７量体、モル比１６／１〜１／１１）及びイソブテンオリゴマー（３〜９量体）等］から得られるオキソアルコールから水酸基を除いた残基等が挙げられる。
炭素数１２〜３６のアルキル基のうち、基油への溶解性及び潤滑油組成物の低温粘度の観点から好ましいのは、炭素数１４〜３０のアルキル基であり、更に好ましいのは炭素数１６〜２４のアルキル基である。アルキル基は直鎖でも分岐でもよいが、粘度指数向上の観点から直鎖アルキル基の方が好ましい。
【００１３】
（ａ）は、潤滑油への溶解性の観点から、特定の溶解性パラメーター（以下ＳＰ値と略記する）を有するものが好ましい。ＳＰ値の範囲は、好ましくは８．５〜９．５（ｃａｌ／ｃｍ３）１／２であり、更に好ましくは８．６〜９．４（ｃａｌ／ｃｍ３）１／２、特に好ましくは８．７〜９．３（ｃａｌ／ｃｍ３）１／２である。なお、本発明におけるＳＰ値は、Ｆｅｄｏｒｓ法（Ｐｏｌｙｍｅｒ Ｅｎｇｉｎｅｅｒｉｎｇ ａｎｄ Ｓｃｉｅｎｃｅ，Ｆｅｂｕｒｕａｒｙ，１９７４，Ｖｏｌ．１４、Ｎｏ．２ Ｐ．１４７〜１５４）に記載の方法で算出される値である。
【００１４】
（ａ）の数平均分子量（以下Ｍｎと略記する）は、粘度指数向上効果の観点から、好ましくは１，５００〜６，５００であり、更に好ましくは１，８００〜５，０００、特に好ましくは２，０００〜４，０００である。なお、（ａ）のＭｎ及び後述する（共）重合体（Ａ）の重量平均分子量（以下Ｍｗと略記する）は、ゲルパーミエーションクロマトグラフィーにより以下の条件で測定することができる。
＜（ａ）のＭｎ、（Ａ）のＭｗの測定条件＞
装置      ：「ＨＬＣ−８０２Ａ」［東ソー（株）製］
カラム    ：「ＴＳＫ  ｇｅｌ  ＧＭＨ６」［東ソー（株）製］２本
測定温度  ：４０℃
試料溶液  ：０．２５重量％のテトラヒドロフラン溶液
溶液注入量：１００μｌ
検出装置  ：屈折率検出器
基準物質  ：標準ポリスチレン（ＴＳＫｓｔａｎｄａｒｄ ＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００１５】
（ａ）は、公知の製造方法によって得ることができる。具体的には炭素数１２〜３６の１価アルコールに炭素数２〜４のアルキレンオキサイドを開環付加し、得られた化合物と（メタ）アクリル酸をエステル化反応させて得る方法が挙げられる。
炭素数１２〜３６の１価アルコールに炭素数２〜４のアルキレンオキサイドを開環付加反応させる際の反応温度は、反応時間の観点から好ましくは７０〜１５０℃であり、更に好ましくは９０℃〜１３０℃である。反応圧力は好ましくは−０．１〜０．５ＭＰａである。反応時間は、好ましくは２〜２４時間であり、更に好ましくは３〜１０時間である。反応は主に触媒存在下で行われる。
上記反応の触媒としては、通常用いられる公知の触媒でよく、水酸化ナトリウム、水酸化カリウム、金属ナトリウム、金属カリウム等のアルカリ触媒、三フッ化ホウ素、四塩化錫等のルイス酸触媒等が挙げられる。触媒の使用量は、反応物の仕上がり量に対して好ましくは０．０１〜５質量％であり、更に好ましくは０．１〜０．５質量％である。
開環付加反応終了後は、触媒は、吸着剤を用いて吸着・ろ過し、除去する方法、中和して触媒を不活性化する方法等によって処理することが望ましい。
【００１６】
得られた化合物と（メタ）アクリル酸をエステル化反応させる際の反応温度は、反応時間及び（メタ）アクリル酸の重合防止の観点から好ましくは８０〜１５０℃であり、更に好ましくは９０℃〜１３０℃である。またエステル化反応は、生成する水を除去する目的で反応圧力を減圧にしてもよい。好ましい反応圧力は、反応時間及び（メタ）アクリル酸の重合防止の観点から好ましくは０．００７〜０．０９５ＭＰａであり、更に好ましくは０．０１〜０．０９２ＭＰａである。反応時間は、好ましくは２〜２４時間であり、更に好ましくは３〜１０時間である。エステル化反応は、触媒存在下で行われるのが望ましい。
【００１７】
上記エステル化反応の触媒としては、通常用いられる公知の触媒でよく、硫酸、ｐ−トルエンスルホン酸等が挙げられる。またエステル化反応には溶剤を使用してもよく、溶剤としては非水溶で沸点が１５０℃以下のもの、例えばシクロヘキサン及びトルエン等が挙げられる。
【００１８】
（Ａ）は、単量体（ａ）に加え、炭素数１〜４の直鎖アルキル基を有する（メタ）アクリル酸アルキルエステル（ｂ）、炭素数８〜３６の直鎖アルキル基を有する（メタ）アクリル酸アルキルエステル（ｃ）及び／又は炭素数８〜２８の分岐アルキル基を有する（メタ）アクリル酸アルキルエステル（ｄ）を構成単量体とする共重合体であることが、粘度指数向上効果及び省燃費性の観点から好ましい。
【００１９】
炭素数１〜４の直鎖アルキル基を有する（メタ）アクリル酸アルキルエステル（ｂ）としては、（メタ）アクリル酸メチル、（メタ）アクリル酸エチル、（メタ）アクリル酸ｎ−プロピル及び（メタ）アクリル酸ｎ−ブチルが挙げられる。（ｂ）のうち好ましいのは、（メタ）アクリル酸メチル及び（メタ）アクリル酸ｎ−ブチル、更に好ましいのは（メタ）アクリル酸メチル、特に好ましいのはメタクリル酸メチルである。
【００２０】
炭素数８〜３６の直鎖アルキル基を有する（メタ）アクリル酸アルキルエステル（ｃ）としては、（メタ）アクリル酸ｎ−テトラデシル、（メタ）アクリル酸ｎ−ペンタデシル、（メタ）アクリル酸ｎ−ヘキサデシル、（メタ）アクリル酸ｎ−オクタデシル、（メタ）アクリル酸ｎ−イコシル、（メタ）アクリル酸ｎ−テトラコシル、（メタ）アクリル酸ｎ−トリアコンチル、（メタ）アクリル酸ｎ−ヘキサトリアコンチル等が挙げられる。
（ｃ）のうち好ましいのは、炭素数１２〜３０の直鎖アルキル基を有する（メタ）アクリル酸アルキルエステルであり、更に好ましいのは炭素数１４〜２４の直鎖アルキルを有する（メタ）アクリル酸エステル、特に好ましいのは炭素数１６〜２２の直鎖アルキルを有する（メタ）アクリル酸エステルである。
【００２１】
炭素数８〜２８の分岐アルキル基を有する（メタ）アクリル酸アルキルエステル（ｄ）としては、（メタ）アクリル酸イソオクチル、（メタ）アクリル酸２−エチルヘキシル、（メタ）アクリル酸３，５，５−トリメチルヘキシル、（メタ）アクリル酸イソデシル基、（メタ）アクリル酸２，４，６−トリメチルヘプチル、（メタ）アクリル酸２−エチル−ｎ−ドデシル、（メタ）アクリル酸２−メチル−ｎ−テトラデシル、（メタ）アクリル酸イソヘキサデシル、（メタ）アクリル酸２−ｎ−オクチル−ｎ−ノニル、（メタ）アクリル酸イソオクタデシル、（メタ）アクリル酸１−ｎ−ヘキシル−ｎ−トリデシル、（メタ）アクリル酸２−エチル−ｎ−ヘプタデシル、（メタ）アクリル酸イソイコシル、（メタ）アクリル酸１−ｎ−オクチル−ｎ−ペンタデシル、（メタ）アクリル酸２−ｎ−デシル−ｎ−テトラデシル、（メタ）アクリル酸２−ｎ−ドデシル−ｎ−ペンタデシル、（メタ）アクリル酸２−ｎ−ヘプタ−ｎ−イコシル、（メタ）アクリル酸２−ｎ−ヘキサ−ｎ−ドコシル、（メタ）アクリル酸２−オクチルノニル、エチレングリコールモノ−２−エチルペンタデシルエーテルと（メタ）アクリル酸とのエステル、（メタ）アクリル酸イソオクタデシル、（メタ）アクリル酸１−ヘキシルトリデシル、（メタ）アクリル酸２−エチル−ｎ−ヘプタデシル、及びプロピレンオリゴマー（３〜９量体）から得られるオキソアルコールと（メタ）アクリル酸とのエステル等が挙げられる。
（ｄ）のうち好ましいのは、炭素数１０〜２８の分岐アルキル基を有する（メタ）アクリル酸エステルであり、更に好ましいのは炭素数１２〜２６の分岐アルキル基を有する（メタ）アクリル酸エステル、特に好ましいのは炭素数１６〜２４の分岐アルキル基を有する（メタ）アクリル酸エステルである。
【００２２】
（Ａ）は、更に窒素原子含有ビニル単量体（ｅ）、水酸基含有ビニル単量体（ｆ）及び／又はリン原子含有ビニル単量体（ｇ）を構成単量体とする共重合体であることが、粘度指数向上効果の観点から好ましい。
窒素原子含有ビニル単量体（ｅ）としては、以下の単量体（ｅ１）〜（ｅ４）が挙げられる。
【００２３】
アミド基含有ビニル単量体（ｅ１）：
（メタ）アクリルアミド、モノアルキルアミノ（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。
【００２４】
ニトロ基含有単量体（ｅ２）：
４−ニトロスチレン等が挙げられる。
【００２５】
１〜３級アミノ基含有ビニル単量体（ｅ３）：
１級アミノ基含有ビニル単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有ビニル単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有ビニル単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族ビニル系単量体［Ｎ，Ｎ−ジフェニルアミノエチル（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。
【００２６】
ニトリル基含有ビニル単量体（ｅ４）：
（メタ）アクリロニトリル等が挙げられる。
【００２７】
（ｅ）のうち好ましいのは、（ｅ１）及び（ｅ３）であり、更に好ましいのは、Ｎ，Ｎ−ジフェニルアミノエチル（メタ）アクリルアミド、ジメチルアミノエチル（メタ）アクリルアミド、ジエチルアミノエチル（メタ）アクリルアミド、ジメチルアミノプロピル（メタ）アクリルアミド、ジメチルアミノエチル（メタ）アクリレート及びジエチルアミノエチル（メタ）アクリレートである。
【００２８】
水酸基含有ビニル単量体（ｆ）：
水酸基含有芳香族ビニル単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はジ−ヒドロキシアルキル（炭素数１〜４）置換（メタ）アクリルアミド［Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンモノオール又はアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール（Ｍｎ：１００〜３００）モノ（メタ）アクリレート、ポリプロピレングリコール（Ｍｎ：１３０〜５００）モノ（メタ）アクリレート、メトキシポリエチレングリコール（Ｍｎ：１１０〜３１０）（メタ）アクリレート等；が挙げられる。
【００２９】
リン原子含有単量体（ｇ）としては、以下の単量体（ｇ１）〜（ｇ２）が挙げられる。
【００３０】
リン酸エステル基含有単量体（ｇ１）：
（メタ）アクリロイロキシアルキル（炭素数２〜４）リン酸エステル［（メタ）アクリロイロキシエチルホスフェート及び（メタ）アクリロイロキシイソプロピルホスフェート］及びリン酸アルケニルエステル［リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等］等が挙げられる。
【００３１】
ホスホノ基含有単量体（ｇ２）：
（メタ）アクリロイルオキシアルキル（炭素数２〜４）ホスホン酸［（メタ）アクリロイルオキシエチルホスホン酸等]及びアルケニル（炭素数２〜１２）ホスホン酸［ビニルホスホン酸、アリルホスホン酸及びオクテニルホスホン酸等］等が挙げられる。
【００３２】
（ｇ）のうち好ましいのは（ｇ１）であり、更に好ましいのは（メタ）アクリロイロキシアルキル（炭素数２〜４）リン酸エステルであり、特に好ましいのは（メタ）アクリロイロキシエチルホスフェートである。
【００３３】
（Ａ）は、単量体（ａ）〜（ｇ）に加え、以下の単量体（ｈ）〜（ｎ）を構成単量体としてもよい。
【００３４】
脂肪族炭化水素系ビニル単量体（ｈ）：
炭素数２〜２０のアルケン（エチレン、プロピレン、ブテン、イソブチレン、ペンテン、ヘプテン、ジイソブチレン、オクテン、ドデセン及びオクタデセン等）及び炭素数４〜１２のアルカジエン（ブタジエン、イソプレン、１，４−ペンタジエン、１，６−ヘプタジエン及び１，７−オクタジエン等）等が挙げられる。
【００３５】
脂環式炭化水素系ビニル単量体（ｉ）：
シクロヘキセン、（ジ）シクロペンタジエン、ピネン、リモネン、ビニルシクロヘキセン及びエチリデンビシクロヘプテン等が挙げられる。
【００３６】
芳香族炭化水素系ビニル単量体（ｊ）：
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、インデン、４−クロチルベンゼン及び２−ビニルナフタレン等が挙げられる。
【００３７】
ビニルエステル、ビニルエーテル、ビニルケトン類（ｋ）：
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００３８】
エポキシ基含有ビニル単量体（ｌ）：
グリシジル（メタ）アクリレート及びグリシジル（メタ）アリルエーテル等が挙げられる。
【００３９】
ハロゲン元素含有ビニル単量体（ｍ）：
塩化ビニル、臭化ビニル、塩化ビニリデン、塩化（メタ）アリル及びハロゲン化スチレン（ジクロロスチレン等）等が挙げられる。
【００４０】
不飽和ポリカルボン酸のエステル（ｎ）：
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００４１】
（Ａ）を構成する（ａ）の割合は、粘度指数向上効果及び潤滑油組成物の低温粘度の観点から、（Ａ）の重量に基づいて、好ましくは１０〜７０重量％であり、更に好ましくは２０〜６０重量％、特に好ましくは２５〜５０重量％である。
（Ａ）を構成する（ｂ）の割合は、粘度指数向上効果及び潤滑油組成物の低温粘度の観点から、（Ａ）の重量に基づいて、好ましくは０〜４５重量％であり、更に好ましくは１０〜４２．５重量％、特に好ましくは２０〜４０重量％である。
（Ａ）を構成する（ｃ）の割合は、粘度指数向上効果及び潤滑油組成物の低温粘度の観点から、（Ａ）の重量に基づいて、好ましくは０〜５０重量％であり、更に好ましくは１０〜４５重量％、特に好ましくは１５〜４０重量％である。
（Ａ）を構成する（ｄ）の割合は、粘度指数向上効果及び潤滑油組成物の低温粘度の観点から、（Ａ）の重量に基づいて、好ましくは０〜４０重量％であり、更に好ましくは５〜３５重量％、特に好ましくは１０〜３０重量％である。
（Ａ）を構成する（ｅ）〜（ｇ）の割合は、粘度指数向上効果及び潤滑油組成物の低温粘度の観点から、（Ａ）の重量に基づいて、好ましくは０〜１５重量％であり、更に好ましくは１〜１０重量％、特に好ましくは２〜８重量％である。
（Ａ）を構成する（ｈ）〜（ｎ）の割合は、粘度指数向上効果及び潤滑油組成物の低温粘度の観点から、（Ａ）の重量に基づいて、好ましくは０〜１０重量％であり、更に好ましくは１〜７重量％、特に好ましくは２〜５重量％である。
【００４２】
（Ａ）のＳＰ値は、７．３〜９．８（ｃａｌ／ｃｍ３）１／２であり、粘度指数向上効果及び潤滑油組成物の低温粘度の観点から、好ましくは９．０〜９．５（ｃａｌ／ｃｍ３）１／２、更に好ましくは９．１〜９．３（ｃａｌ／ｃｍ３）１／２である。
（Ａ）のＳＰ値は、（Ａ）を構成する単量体それぞれのＳＰ値を前記の方法で算出し、それぞれの単量体のＳＰ値を、構成単量体単位のモル分率に基づいて平均した値である。
（Ａ）のＳＰ値は、使用する単量体のＳＰ値、モル分率を適宜調整することにより７．３〜９．５（ｃａｌ／ｃｍ３）１／２にすることができる。
【００４３】
（Ａ）のＳＰ値と基油のＳＰ値の差の絶対値は、粘度指数向上効果及び潤滑油への溶解性の観点から、好ましくは０．５〜１．２（ｃａｌ／ｃｍ３）１／２であり、更に好ましくは０．６〜１．０（ｃａｌ／ｃｍ３）１／２、特に好ましくは０．７〜０．９（ｃａｌ／ｃｍ３）１／２である。
【００４４】
（Ａ）の結晶化温度は、潤滑油組成物の低温粘度の観点から好ましくは−２０℃以下であり、更に好ましくは−３０℃以下、特に好ましくは−４０℃以下、最も好ましくは−５０℃以下である。
なお、（Ａ）の結晶化温度は、示差走査熱量計「ユニックス（登録商標）ＤＳＣ７」（ＰＥＲＫＩＮ−ＥＬＭＥＲ社製）を使用し、（Ａ）５ｍｇを試料とし、１０℃／分の等温速度で１００℃から−６０℃まで冷却したときに観測される結晶化温度である。
【００４５】
（Ａ）のＭｗは、粘度指数向上効果及び潤滑油組成物の低温粘度の観点から、好ましくは５，０００〜１，０００，０００であり、更に好ましい範囲は、潤滑油組成物の用途によって異なり、表１に記載の範囲である。
【００４６】
【表１】
2014114329.tif 000003
* ：オートマチックトランスミッション油
** ：ベルト−コンティニュアスリーバリュアブルトランスミッション油
*** ：マニュアルトランスミッション油
【００４７】
（Ａ）は、公知の製造方法によって得ることができ、具体的には前記の単量体を溶剤中で重合触媒存在下に溶液重合することにより得る方法が挙げられる。
溶剤としては、トルエン、キシレン、炭素数９〜１０のアルキルベンゼン、メチルエチルケトン及び鉱物油等が挙げられる。
重合触媒としては、アゾ系触媒（アゾビスイソブチロニトリル及びアゾビスバレロニトリル等）、過酸化物系触媒（ベンゾイルパーオキサイド、クミルパーオキサイド及びラウリルパーオキサイド等）及びレドックス系触媒（ベンゾイルパーオキサイドと３級アミンの混合物等）が挙げられる。更に必要により、公知の連鎖移動剤（炭素数２〜２０のアルキルメルカプタン等）を使用することもできる。
重合温度は、好ましくは２５〜１４０℃であり、更に好ましくは５０〜１２０℃である。また、上記の溶液重合の他に、塊状重合、乳化重合又は懸濁重合により（Ａ）を得ることができる。
（Ａ）が共重合体である場合の重合形態としては、ランダム付加重合体又は交互共重合体のいずれでもよく、また、グラフト共重合体又はブロック共重合体のいずれでもよい。
【００４８】
本発明の粘度指数向上剤は、（Ａ）と、（Ａ）以外のアルキル（メタ）アクリル酸エステル（共）重合体（Ｂ）を併用してもよい。
（Ｂ）としては、（Ａ）以外のアルキル（メタ）アクリル酸エステル（共）重合体であれば特に限定しないが、炭素数１〜１５の直鎖アルキル基を有する（メタ）アクリル酸アルキルエステル（共）重合体等が挙げられる。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
【００４９】
（Ａ）と（Ｂ）を併用する場合の（Ｂ）の使用量は、（Ａ）の重量に基づいて、潤滑油組成物の低温粘度の観点から好ましくは０．０１〜３０重量％であり、更に好ましくは０．１〜２０重量％、特に好ましくは０．３〜１０重量％である。
【００５０】
本発明の潤滑油組成物は、本発明の粘度指数向上剤及び基油を含有してなる。基油としては、鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリ−α−オレフィン系合成潤滑油等）及びエステル系合成潤滑油等］及びこれらの混合物が挙げられる。これらのうち好ましいのは鉱物油である。
【００５１】
基油の１００℃における動粘度（ＪＩＳ−Ｋ２２８３で測定したもの）は、粘度指数向上効果の観点から好ましくは１〜１５ｍｍ２／ｓであり、更に好ましくは２〜５ｍｍ２／ｓである。
基油の粘度指数（ＪＩＳ−Ｋ２２８３で測定したもの）は、粘度指数向上効果の観点から好ましくは９０以上であり、更に好ましくは１００以上である。
【００５２】
基油の曇り点（ＪＩＳ−Ｋ２２６９で測定したもの）は、好ましくは−５℃以下であり、更に好ましくは−１５℃以下である。基油の曇り点がこの範囲内であると潤滑油組成物の低温粘度が良好である。
【００５３】
本発明の潤滑油組成物における粘度指数向上剤中の（Ａ）の含有率は、基油の重量に基づいて、好ましくは１〜３０重量％である。
潤滑油組成物がエンジン油として使用される場合には、１００℃の動粘度が４〜１０ｍｍ２／ｓの基油に、（Ａ）を２〜１０重量％含有しているものが好ましい。
潤滑油組成物がギヤ油として使用される場合には、１００℃の動粘度が２〜１０ｍｍ２／ｓの基油に、（Ａ）を３〜３０重量％含有しているものが好ましい。
潤滑油組成物が自動変速機油（ＡＴＦ、ＭＴＦ及びｂｅｌｔ−ＣＶＴＦ等）として使用される場合には、１００℃の動粘度が２〜６ｍｍ２／ｓの基油に、（Ａ）を３〜２５重量％含有しているものが好ましい。
【００５４】
本発明の潤滑油組成物は、ギヤ油（デファレンシャル油及び工業用ギヤ油等）、ＭＴＦ、変速機油［ＡＴＦ及びｂｅｌｔ−ＣＶＴＦ等］、トラクション油（トロイダル−ＣＶＴＦ等）、ショックアブソーバー油、パワーステアリング油、作動油（建設機械用作動油及び工業用作動油等）及びエンジン油等に好適に用いられる。これらのうち好ましいのは、ギヤ油、ＭＴＦ、変速機油、トラクション油及びエンジン油であり、更に好ましいのはデファレンシャル油、ＭＴＦ、ＡＴＦ、ｂｅｌｔ−ＣＶＴＦ及びエンジン油であり、特に好ましいのはＭＴＦ、ＡＴＦ、ｂｅｌｔ−ＣＶＴＦ及びエンジン油である。
【００５５】
本発明の潤滑油組成物は、各種添加剤を含有してもよい。添加剤としては、以下のものが挙げられる。
（１）清浄剤：
塩基性、過塩基性又は中性の金属塩［スルフォネート（石油スルフォネート、アルキルベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミン及びそれらのアミド（オレイルアミン及びオレイルアミド等）等；
（５）摩擦摩耗調整剤：
モリブデン系及び亜鉛系化合物（モリブデンジチオフォスフェート、モリブデンジチオカーバメート及びジンクジアルキルジチオフォスフェート等）等；
（６）極圧剤：
硫黄系化合物（モノ又はジスルフィド、スルフォキシド及び硫黄フォスファイド化合物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
４級アンモニウム塩（テトラアルキルアンモニウム塩等）、硫酸化油及びフォスフェート（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−ビスジアルキルジチオカーバメート等）等。
【実施例】
【００５６】
以下、実施例により本発明を詳細に説明するが、本発明はこれらに限定されるものではない。
【００５７】
＜製造例１＞［単量体（ａ−１）の製造］
撹拌機、加熱冷却装置及び滴下ボンベを備えた耐圧反応容器に、ｎ−ヘキサデカノール１２１．２重量部（０．５モル部）及び水酸化カリウム２．５重量部を投入し、窒素置換後密閉し、１３０℃に昇温した。撹拌下１，２−プロピレンオキサイド（以下ＰＯと略記する）７２６重量部（１２．５モル部）を圧力が０．５ＭＰa以下になるように調整しながら滴下ボンベから１０時間かけて滴下した後、１３０℃で５時間熟成した。次いで９０℃に冷却後、吸着処理剤「キョーワード６００」［協和化学工業（株）製］２０重量部を投入し、９０℃で１時間撹拌して水酸化カリウムを吸着処理した後、吸着処理剤をろ過してｎ−ヘキサデカノールＰＯ２５モル付加物を得た。
温度調節器、バキューム撹拌翼、減圧装置、ジムロート冷却管、分留管、留出液受け用フラスコ、窒素流入口及び流出口を備えた反応容器に、ｎ−ヘキサデカノールＰＯ２５モル付加物３００重量部、メタクリル酸２５重量部、トルエン１５０重量部及びパラトルエンスルホン酸４重量部を投入し、撹拌下１１５℃まで昇温した。次いで、１１５℃で８時間エステル化反応を行い、留出水を分離した。更に２５℃まで冷却し、１Ｈ−ＮＭＲでエステル化反応物を確認（収率９８モル％）した。１０重量％水酸化ナトリウム水溶液１００重量部を投入して撹拌し、パラトルエンスルホン酸及び過剰のメタクリル酸を十分に中和した。分液ロートで上澄み液を回収し、１２０℃に昇温後、同温度で減圧下（０．０２７〜０．０４０ＭＰａ）トルエンを２時間かけて除去し（ａ−１）を得た。  （ａ−１）は、一般式（１）におけるＲ１はメチル基、ｐ＝０、ｑ＝２５、ｒ＝０、Ｒ３は１，２−プロピレン基、ｐ＋ｑ＋ｒ＝２５の数、Ｒ５はｎ−ヘキサデシル基、で表される単量体である。    
【００５８】
＜製造例２＞［単量体（ａ−２）の製造］
撹拌機、加熱冷却装置及び滴下ボンベを備えた耐圧反応容器に、ｎ−オクタデカノール１３５．３重量部（０．５モル部）及び水酸化カリウム３．３重量部を投入し、窒素置換後密閉し、１３０℃に昇温した。撹拌下ＰＯ８７１．４重量部（１５モル部）、１，２−ブチレンオキサイド（以下ＢＯと略記する）１０８．２重量部（１．５モル部）の混合物を圧力が０．５ＭＰa以下になるように調整しながら滴下ボンベから１０時間かけて滴下した後、１３０℃で７時間熟成した。次いで９０℃に冷却後、吸着処理剤「キョーワード６００」［協和化学工業（株）製］３０重量部を投入し、９０℃で１時間撹拌して水酸化カリウムを吸着処理した後、吸着処理剤をろ過してｎ−オクタデカノールＰＯ３０モルＢＯ３モルランダム付加物を得た。
温度調節器、バキューム撹拌翼、減圧装置、ジムロート冷却管、分留管、留出液受け用フラスコ、窒素流入口及び流出口を備えた反応容器に、ｎ−オクタデカノールＰＯ３０モルＢＯ３モルランダム付加物３００重量部、メタクリル酸２０重量部、トルエン１５０重量部及びパラトルエンスルホン酸４重量部を投入し、撹拌下１１５℃まで昇温した。次いで、１１５℃で８時間エステル化反応を行い、留出水を分離した。更に２５℃まで冷却し、１Ｈ−ＮＭＲでエステル化反応物を確認（収率９８モル％）した。１０重量％水酸化ナトリウム水溶液８０重量部を投入して撹拌し、パラトルエンスルホン酸及び過剰のメタクリル酸を十分に中和した。分液ロートで上澄み液を回収し、１２０℃に昇温後、同温度で減圧下（０．０２７〜０．０４０ＭＰａ）トルエンを２時間かけて除去し（ａ−２）を得た。（ａ−２）は、一般式（１）におけるＲ１はメチル基、ｐ＝０、ｑ＝３０、ｒ＝３、Ｒ３は１，２−プロピレン基、Ｒ４は１，２−ブチレン基、ｐ＋ｑ＋ｒ＝３３の数、Ｒ５はｎ−オクタデシル基、で表される単量体である。
【００５９】
＜製造例３＞［単量体（ａ−３）の製造］
撹拌機、加熱冷却装置及び滴下ボンベを備えた耐圧反応容器に、ｎ−ヘキサデカノール１２１．２重量部（０．５モル部）及び水酸化カリウム３重量部を投入し、窒素置換後密閉し、１３０℃に昇温した。撹拌下エチレンオキサイド（以下ＥＯと略記する）２２重量部（０．５モル部）、ＰＯ７２６重量部（１２．５モル部）、ＢＯ７２．１重量部（１モル部）の混合物を圧力が０．５ＭＰa以下になるように調整しながら滴下ボンベから１０時間かけて滴下した後、１３０℃で６時間熟成した。次いで９０℃に冷却後、吸着処理剤「キョーワード６００」［協和化学工業（株）製］２５重量部を投入し、９０℃で１時間撹拌して水酸化カリウムを吸着処理した後、吸着処理剤をろ過してｎ−ヘキサデカノールＥＯ１モルＰＯ２５モルＢＯ２モルランダム付加物を得た。
温度調節器、バキューム撹拌翼、減圧装置、ジムロート冷却管、分留管、留出液受け用フラスコ、窒素流入口及び流出口を備えた反応容器に、ｎ−ヘキサデカノールＥＯ１モルＰＯ２５モルＢＯ２モルランダム付加物３００重量部、メタクリル酸２３重量部、トルエン１５０重量部及びパラトルエンスルホン酸４重量部を投入し、撹拌下１１５℃まで昇温した。次いで、１１５℃で８時間エステル化反応を行い、留出水を分離した。更に２５℃まで冷却し、１Ｈ−ＮＭＲにてエステル化反応物を確認（収率９８モル％）した。１０重量％水酸化ナトリウム水溶液９０重量部を投入して撹拌し、パラトルエンスルホン酸及び過剰のメタクリル酸を十分に中和した。分液ロートにて上澄み液を回収し、１２０℃に昇温後、同温度で減圧下（０．０２７〜０．０４０ＭＰａ）トルエンを２時間かけて除去し、（ａ−３）を得た。（ａ−３）は、一般式（１）におけるＲ１はメチル基、ｐ＝１、ｑ＝２５、ｒ＝２、Ｒ２はエチレン基、Ｒ３は１，２−プロピレン基、Ｒ４は１，２−ブチレン基、ｐ＋ｑ＋ｒ＝２８の数、Ｒ５はｎ−ヘキサデシル基、で表される単量体である。
【００６０】
＜実施例１〜８、比較例１＞
撹拌装置、加熱冷却装置、温度計及び窒素導入管を備えた反応容器に、基油［ＳＰ値：８．３（ｃａｌ／ｃｍ３）１／２、１００℃の動粘度：４．２ｍｍ２／ｓ、粘度指数：１２８］４００重量部、表２に記載の単量体配合物１００重量部、２，２’−アゾビス（２，４−ジメチルバレロニトリル）０．５重量部及び２，２’−アゾビス（２−メチルブチロニトリル）０．２重量部を投入し、窒素置換（気相酸素濃度１００ｐｐｍ）を行った後、密閉下、撹拌しながら７６℃に昇温し、同温度で６時間重合反応を行った。１２０〜１３０℃に昇温後、同温度で減圧下（０．０２７〜０．０４０ＭＰａ）未反応の単量体を２時間かけて除去し、共重合体（Ａ１）〜（Ａ８）、（Ｈ１）からなる粘度指数向上剤（Ｒ１）〜（Ｒ８）、（Ｓ１）を得た。得られた共重合体（Ａ１）〜（Ａ８）、（Ｈ１）のＳＰ値を上記の方法で計算し、Ｍｗ及び結晶化温度を上記の方法で測定した。また、粘度指数向上剤（Ｒ１）〜（Ｒ８）、（Ｓ１）の基油溶解性を以下の方法で評価した。結果を表２に示す。
【００６１】
＜粘度指数向上剤の基油溶解性の評価方法＞
粘度指数向上剤（Ｒ１）〜（Ｒ８）、（Ｓ１）の外観を目視で観察し、以下の評価基準で基油溶解性を評価した。
［評価基準］
○：外観が均一であり、共重合体の不溶解物がない
×：外観が不均一であり、共重合体の不溶解物が認められる
【００６２】
【表２】
2014114329.tif 000004
【００６３】
表２に記載の単量体は、以下に記載した通りである。
（ｂ−１）：メタクリル酸メチル
（ｃ−１）：メタクリル酸ｎ−ヘキサデシル
（ｃ−２）：メタクリル酸ｎ−オクタデシル
（ｄ−１）：２−ｎ−デシル−ｎ−テトラデシルメタクリレート
（ｅ−１）：Ｎ，Ｎ−ジメチルアミノエチルメタクリレート
【００６４】
＜実施例９〜１６、比較例２＞
撹拌装置を備えたステンレス製容器に、基油［ＳＰ値：８．３（ｃａｌ／ｃｍ３）１／２、１００℃の動粘度：４．２ｍｍ２／ｓ、粘度指数：１２８］を投入し、得られる潤滑油組成物の１５０℃のＨＴＨＳ粘度が２．６０±０．０２(ｍｍ２／ｓ)になるように、それぞれ粘度指数向上剤（Ｒ１）〜（Ｒ８）、（Ｓ１）を添加し、潤滑油組成物（Ｘ１）〜（Ｘ８）、（Ｙ１）を得た。
潤滑油組成物（Ｘ１）〜（Ｘ８）、（Ｙ１）の動粘度（４０℃、１００℃）、粘度指数、ＨＴＨＳ粘度（８０℃）、低温粘度（−４０℃）を以下の方法で測定した。結果を表３に示す。
【００６５】
＜潤滑油組成物の動粘度及び粘度指数の測定方法＞
ＪＩＳ−Ｋ２２８３の方法で測定した。
【００６６】
＜潤滑油組成物のＨＴＨＳ粘度の測定方法＞
ＡＳＴＭ  Ｄ  ５４８１の方法で８０℃及び１５０℃のＨＴＨＳ粘度を測定した。
【００６７】
＜潤滑油組成物の低温粘度の測定方法＞
ＡＳＴＭ  Ｄ  ４６８４の方法で−４０℃での粘度を測定した。
【００６８】
【表３】
2014114329.tif 000005
【００６９】
表３の結果から明らかなように、本発明の粘度指数向上剤を含有してなる潤滑油組成物（実施例９〜１６）は、比較例２の潤滑油組成物と比較して、粘度指数向上効果が高く、低温粘度が低い。
【産業上の利用可能性】
【００７０】
本発明の粘度指数向上剤を含有してなる潤滑油組成物は、駆動系潤滑油（ＭＴＦ、デファレンシャルギヤ油、ＡＴＦ及びｂｅｌｔ−ＣＶＴＦ等）、作動油（機械の作動油、パワーステアリング油及びショックアブソーバー油等）、エンジン油（ガソリン用及びディーゼル用等）及びトラクション油として好適である。